(57)【要約】【課題】        印字抜けや印字カスレを抑制して、印字性を向上させるＩＣカードを提供すること。【解決手段】    ＩＣチップのチップ本体８側を囲繞する抜け穴１２を設けた樹脂層１１をアンテナモジュール２上に導入し、樹脂層１１の厚さＤは、ＩＣチップＱのチップ本体８の厚さをA、チップ本体８をモールドしている接着剤層１０でチップ本体８の上に存在する該接着剤層１０の厚さをＢ、該接着剤層１０の上に貼着された補強板９Ａの厚さをＣとした場合、（Ａ＋Ｂ＋Ｃ）≧Ｄ≧（Ａ＋Ｂ＋Ｃ）×０．７の条件を満たし、アンテナモジュール２に関し、前記チップ本体側の前記シート材４Ａの上に可逆性感熱記録層Ｒが形成されている。【選択図】        図１
2007058817.tif 000002
【特許請求の範囲】
【請求項１】
接着剤を硬化させてなる接着材料層を介して一対のシート材が互いに貼り合わされ、情報を記憶したＩＣチップを実装したアンテナモジュールが内蔵され、前記一対のシート材のうち少なくとも一方の表面には可逆性感熱記録層が設けられているＩＣカードにおいて、前記ＩＣチップのチップ本体側を囲繞する抜け穴を設けた樹脂層を前記アンテナモジュール上に導入し、前記樹脂層の厚さＤは、前記ＩＣチップのチップ本体の厚さをA、前記チップ本体をモールドしている接着剤層で前記チップ本体の上に存在する該接着剤層の厚さをＢ、該接着剤層の上に貼着された補強板の厚さをＣとした場合、
（Ａ＋Ｂ＋Ｃ）≧Ｄ≧（Ａ＋Ｂ＋Ｃ）×０．７
の条件を満たし、前記アンテナモジュールに関し、前記チップ本体側の前記シート材の上に前記可逆性感熱記録層が形成されていることを特徴とするＩＣカード。
【請求項２】
接着剤を硬化させてなる接着材料層を介して一対のシート材が互いに貼り合わされ、情報を記憶したＩＣチップを実装したアンテナモジュールが内蔵され、前記一対のシート材のうち少なくとも一方の表面には可逆性感熱記録層が設けられているＩＣカードにおいて、前記ＩＣチップの補強部側を囲繞する抜け穴を設けた樹脂層を前記アンテナモジュール上に導入し、前記樹脂層の厚さＧは、前記アンテナモジュール上に存在する接着剤層の厚さをＥ、該接着剤層の上に貼着された補強板の厚さをＦとした場合、
（Ｅ＋Ｆ）≧Ｇ≧（Ｅ＋Ｆ）×０．７
の条件を満たし、前記アンテナモジュールに関し、前記補強部側の前記シート材の上に前記可逆性感熱記録層が形成されていることを特徴とするＩＣカード。
【請求項３】
前記接着材料層の引張せん断接着強さが７Ｎ／ｍｍ2以下であることを特徴とする請求項１または２に記載のＩＣカード。
【請求項４】
前記補強板が円形の場合、前記樹脂層の抜け穴の開口部の直径の長さは前記補強板の直径と比較して、同じか、１ｍｍ以下でより大きいことを特徴とする請求項１または２に記載のＩＣカード。
【請求項５】
前記補強板が四角形の場合、前記樹脂層の抜け穴の開口部も四角形であって、各辺の長さは前記補強板若しくは前記接着剤層の各辺の長さと比較して、同じか、１ｍｍ以下でより大きいことを特徴とする請求項１または２に記載のＩＣカード。
【請求項６】
前記樹脂層の形状が四角形であり、その１辺が前記アンテナモジュールの短辺と同じ長さであり、且つ平行に設置されており、他辺は前記ＩＣチップを包含する長さであることを特徴とする請求項１または２に記載のＩＣカード。
【請求項７】
前記樹脂層が延伸ポリエチレンテレフタラート、ポリエチレンナフタレート、非晶質ポリエチレンテレフタラート、ポリイミドの何れかであることを特徴とする請求項１または２に記載のＩＣカード。
【発明の詳細な説明】
【技術分野】
【０００１】
本発明は、情報を記憶したＩＣモジュールが合成樹脂製の第１のシート材と第２のシート材とで挟み込まれてなり、これら第１，第２のシート材のうち少なくとも一方の表面に可逆性感熱記録層が設けられたＩＣカードに関する。
【背景技術】
【０００２】
近年、ＲＦＩＤ（radio frequency identification）技術を利用した非接触ＩＣカードや規格化されたカードサイズ以外のＲＦＩＤタグ、接触式のＩＣカード等のＩＣメディアが広く普及している。特に非接触ＩＣカードやＲＦＩＤタグは、カードをカードリーダ上に置くか、かざすだけで、情報のやりとりを行える利便性から、鉄道の出改札等の交通系用途を中心に、入退出管理等のセキュリティシステム、工場における製品管理システムなど多様な分野で応用されている。
【０００３】
非接触ＩＣカードは、アンテナ配線が形成された回路基板上にＩＣチップを実装して構成されるＩＣモジュールを、合成樹脂製の一対のカード構成シートで挟み込んで製造される。
【０００４】
従来より公知の非接触ＩＣカードの製造方法として、第１に、ＩＣモジュールを複数枚のカード構成シートで挟み込み、熱プレス装置等によって各シート間を融着させて一体化し、カードサイズに裁断する方法がある。また、第２の例として、カード表面を形成する一対の外装シート材をロール状から連続的に供給しながら、シート面に接着剤を塗布し、ＩＣモジュールを貼り付けてから各シート材を貼り合わせ、接着剤を硬化させた後、シートを定寸に裁断してカードとする方法がある（下記特許文献１参照）。更に、第３の例としては、上記２つの方法を組み合わせて非接触ＩＣカードを構成したものがある（下記特許文献２参照）。
【０００５】
ところで、ＩＣカードに記録される情報は、デジタル信号またはアナログ信号としてカード内部のＩＣチップに格納される。したがって、ＩＣカードに記録された情報の内容を表示あるいは確認する場合においては、専用の読取装置で記録情報の読み込み処理を行う必要があり、一般のユーザが確認する手段はほとんどない。
【０００６】
そこで、こうした情報記録内容をカード表面に簡易的に表示することへの要求が高まりつつあり、近年、この要求を満足させるために、樹脂バインダー中に有機低分子を分散させ、白濁・透明のコントラストにより表示を行う高分子／低分子タイプの可逆表示技術が開発されている。高分子／低分子タイプの可逆表示媒体は、プラスチックシート／着色層／可逆性感熱記録（高分子／低分子）層／保護層から構成されている。また、これとは別に、可逆性感熱記録層として、ロイコ化合物と顕減色剤とを高分子樹脂中に分散させたものを用いる可逆表示媒体もある（例えば下記特許文献３参照）。これらの可逆表示媒体はサーマルヘッドによって印字し、その印字をサーマルヘッドによって消去することが可能な可逆性感熱記録層（リライト層）として機能する。
【０００７】
【特許文献１】特開平９−１０９２６４号公報
【特許文献２】特開２００１−３１９２１０号公報
【特許文献３】特開２００４−１９２５６８号公報
【発明の開示】
【発明が解決しようとする課題】
【０００８】
しかしながら、従来のリライト機能付きＩＣカードにおいては、カードの表面、特に、ＩＣチップが埋め込まれている部分と埋め込まれていない部分との間に段差が発生し、印字の際に上記段差の部分でサーマルヘッドとカード表面との間にスペーシングが発生し、熱が正常に伝わらずに印字抜けや印字カスレ等の問題が発生していた。
【０００９】
このような印字不良は、上述した熱プレス方式で製造されるＩＣカードに比べて、接着剤を塗布、硬化させて製造されるＩＣカードに多く発生し、ＩＣチップ部周辺で発生しやすい傾向にある。接着剤を塗布する際、ＩＣチップ上部は周辺のアンテナモジュール部と比較して塗布される接着剤量が薄くなる。硬化時に発生する接着剤の収縮により、ＩＣチップ上部は周辺のアンテナモジュール部と比較して収縮度合いが小さいために、ＩＣチップ部が浮き出るような形状となり、サーマルヘッドとカードの表面にスペーシングが発生してしまう。
【００１０】
以下、ここで従来例について図２８、図２９、図３０を参照して説明する。非接触ＩＣカードを例に挙げて説明する。
【００１１】
図２８は従来例による非接触ＩＣカード（以下「ＩＣカード」という）１の概略断面図である。ＩＣカード１は、非接触通信用のＩＣモジュール２を接着材料層３を介して一対の外装シート材４Ａ，４Ｂで挟み込んだ構成となっている。
【００１２】
ＩＣモジュール２は、絶縁基板５と、この絶縁基板５の上に形成されたアンテナコイル６とコンデンサー部７と、実装されたＩＣチップ８からなる。図３０で示すようにこのＩＣチップ８の実装部を表裏から挟み込む一対の金属製（ステンレス等）の補強板９Ａ，９Ｂとを備えている。補強板９Ａ、９Ｂは封止剤１０、１０'により接着されている。
【００１３】
絶縁基板５には、高分子フィルムを使用することができる。具体的には、ポリエステル、ポリエチレンテレフタレート（ＰＥＴ）、ポリエチレンナフタレート（ＰＥＮ）、ポリイミド（ＰＩ）、ポリエチレン、ポリプロピレン、ポリ塩化ビニル、アクリル樹脂、ポリカーボネート、エポキシ樹脂、尿素樹脂、ウレタン樹脂、メラミン樹脂等、従来より用いられている樹脂フィルムの中から適宜選択して利用することが可能であり、絶縁性であれば特に制限されることはない。
【００１４】
絶縁基板５の上に形成されるアンテナコイル６は、導電性ペーストを印刷したものや、上記高分子フィルムとアルミ箔や銅箔等の金属箔とのラミネート基材を回路状にエッチングして形成される。絶縁基板５上にパターニングされるアンテナコイル６の表面形状は、カード構成後の表面形状に反映されるため、平滑であるのが好ましい。
【００１５】
ＩＣチップ８とアンテナコイル６との接続方法としては、ＩＣチップ８の能動面に形成された突起電極（バンプ）とアンテナコイルとを異方性導電膜を介してフリップチップ実装する方式が採用されている。なお、これ以外の方法として、例えばはんだ付けによってＩＣチップ８を実装することができる。リライト層Ｒが外装シート材料、４Ａ、４Ｂの上に形成されているが、ＩＣチップ部Ｑに対応して浮き上がっている。この浮き上がりはｒとして示されている。この段差が印字抜けや印字カスレを生ずる。
【００１６】
従って、接着剤を介して一対の外装シート材を貼り合わせて製造されるＩＣカードにリライト機能を付加する場合、接着剤の硬化収縮が原因で発生するＩＣチップ部と周辺の段差を無くし、印字抜けや印字カスレといった印字不良を生じさせないようにする必要がある。
【００１７】
本発明は上述の問題に鑑みてなされ、接着剤を介して一対の外装シート材を貼り合わせて製造され、表面に可逆性感熱記録層（リライト層）を有するＩＣカードにおいて、印字抜けや印字カスレを抑制して、印字性を向上させることを課題とする。
【課題を解決するための手段】
【００１８】
以上の課題は、接着剤を硬化させてなる接着材料層を介して一対のシート材が互いに貼り合わされ、情報を記憶したＩＣチップを実装したアンテナモジュールが内蔵され、前記一対のシート材のうち少なくとも一方の表面には可逆性感熱記録層が設けられているＩＣカードにおいて、前記ＩＣチップのチップ本体側を囲繞する抜け穴を設けた樹脂層を前記アンテナモジュール上に導入し、前記樹脂層の厚さＤは、前記ＩＣチップのチップ本体の厚さをA、前記チップ本体をモールドしている接着剤層で前記チップ本体の上に存在する該接着剤層の厚さをＢ、該接着剤層の上に貼着された補強板の厚さをＣとした場合、
（Ａ＋Ｂ＋Ｃ）≧Ｄ≧（Ａ＋Ｂ＋Ｃ）×０．７
の条件を満たし、前記アンテナモジュールに関し、前記チップ本体側の前記シート材の上に前記可逆性感熱記録層が形成されていることを特徴とするＩＣカード
、によって解決される。
【００１９】
請求項１の構成によれば、ＩＣチップのチップ本体側のシート材上に可逆性感熱記録層（リライト層）が形成されている場合であるが、接着剤の硬化により収縮した際にも段差が発生せず、印字抜けや印字カスレといった印字不良を生じさせない。
【００２０】
また以上の課題は、接着剤を硬化させてなる接着材料層を介して一対のシート材が互いに貼り合わされ、情報を記憶したＩＣチップを実装したアンテナモジュールが内蔵され、前記一対のシート材のうち少なくとも一方の表面には可逆性感熱記録層が設けられているＩＣカードにおいて、前記ＩＣチップの補強部側を囲繞する抜け穴を設けた樹脂層を前記アンテナモジュール上に導入し、前記樹脂層の厚さＧは、前記アンテナモジュール上に存在する接着剤層の厚さをＥ、該接着剤層の上に貼着された補強板の厚さをＦとした場合、
（Ｅ＋Ｆ）≧Ｇ≧（Ｅ＋Ｆ）×０．７
の条件を満たし、前記アンテナモジュールに関し、前記補強部側の前記シート材の上に前記可逆性感熱記録層が形成されていることを特徴とするＩＣカード、によって解決される。
【００２１】
請求項２記載の構成によれば、リライトシートをチップ本体の非実装面側、すなわちＩＣチップの補強部側に形成する場合である。チップ本体の非実装面側にはチップ本体が存在しないが、ＩＣチップの強度を保つために封止剤もしくは接着剤と補強板を導入している。樹脂層の厚みＧが（Ｅ＋Ｆ）≧Ｇ≧（Ｅ＋Ｆ）×０．７を満足することにより、硬化により収縮した際にも段差が発生せず、印字抜けや印字カスレといった印字不良を生じさせない。
【００２２】
請求項３の構成によれば、リライト層の平坦化が更に促進される。
【００２３】
請求項４、請求項５記載の条件は樹脂層に設けられたＩＣチップ実装部の抜け穴の開口部の形状を規定したものである。請求項４はＩＣチップを実装し、封止剤を用いて補強板を設けた後のＩＣチップ実装部の露呈している補強板が円形であること、請求項５は露呈している補強板若しくはＩＣチップが四角形である場合を示している。抜け穴の開口部の大きさを請求項４記載、請求項５記載の条件にすることにより、チップ部周辺に印字抜けや印字カスレといった印字不良を生じさせない。
【００２４】
請求項６記載の構成では、樹脂層の一辺はアンテナモジュールの短辺と長さが同じ、且つ平行に設置されることを定義している。また、少なくともＩＣチップの周辺を樹脂層で覆うことが必須としている。これによりチップ部周辺に印字抜けや印字カスレといった印字不良を生じない。
【発明の効果】
【００２５】
接着剤を硬化させてなる接着材料層を介して一対のシート材が互いに貼り合わされ、情報を記憶したＩＣチップを実装したアンテナモジュールが内蔵されたＩＣメディアにおいて、前記一対のシート材のうち少なくとも一方の表面には、可逆性感熱記録層が設けられているＩＣカードにおいて印字抜けや印字カスレが起こらない。
【発明を実施するための最良の形態】
【００２６】
図１乃至図４は本発明の第１の実施の形態によるＩＣカードを示すが、従来例の図２７乃至図２９に示したＩＣカードに対応する要素については同一の符号を付すものとする。本発明によれば、ＩＣチップを囲繞するように樹脂層１１がアンテナモジュール２板上に導入される。樹脂層１１は図１、図２に示すようにＩＣチップＱ部分に抜け穴１２を持つ形状にする。１２ａは抜け穴１２の開口部を表わす。
【００２７】
樹脂層１１の厚みについては図５を参照して（Ａ＋Ｂ＋Ｃ）≧Ｄ≧（Ａ＋Ｂ＋Ｃ）×０．７であることを条件とした。リライト層ＲをＩＣ実装面側１３Ａ（図５）に埋設する際の厚み条件である。ここで図５を参照してＩＣチップの厚みをＡ、ＩＣチップの上に存在する接着剤層の厚みをＢ、補強板の厚みをＣ、樹脂層の厚みをＤとしている。Ｄが（Ａ＋Ｂ＋Ｃ）よりも大きくなった場合、接着剤が硬化した後にチップ上部が凹んでしまう為、チップ上部の印字抜けや印字カスレといった印字不良が生じてしまう。また、Ｄを（Ａ＋Ｂ＋Ｃ）×０．７よりも薄くした場合、接着剤の硬化収縮が原因で発生するＩＣチップ部とその周辺に発生する段差が発生し、印字抜けや印字カスレといった印字不良が生じてしまう。
【００２８】
樹脂層１１はアンテナモジュール２上に接着剤等を用いて接着することが望ましい。接着剤としては、公知の熱硬化型樹脂、紫外線硬化型樹脂等を用いることができる。本実施の形態では、熱硬化型樹脂が用いられ、具体的には、フェノール樹脂、エポキシ樹脂、ポリウレタン硬化型樹脂、尿素樹脂、メラミン樹脂、アクリル系反応樹脂、ポリエステル樹脂とポリイソシアネートプレポリマーの混合物、ポリエステルポリオールとポリイソシアネートとの混合物、ウレタンとポリイソシアネートとの混合物などが挙げられる。
【００２９】
樹脂層１１をアンテナモジュール（ＩＣモジュール）２に接着する際の接着剤の厚みを考慮したため、Ｄ≧（Ａ＋Ｂ＋Ｃ）×０．７とした。接着剤の厚みを考慮しても樹脂層の厚みＤが上述の範囲であれば自由に設定することができる。第１の実施の形態では、ＩＣチップ実装面側１３Ａにリライト層Ｒを埋設もしくは形成する場合の例を示したが、ＩＣチップ非実装面側１３Ｂにリライト層を埋設する場合には（後述する図１２に示す第３の実施の形態の場合）、樹脂層の厚みＧは図５を参照して
（Ｅ＋Ｆ）≧Ｇ≧（Ｅ＋Ｆ）×０．７
の条件を適用することになる。なお、本願明細書では図５において、実装面１３Ａより上方部分を「チップ本体側」、実装面１３Ｂより下方部分を「補強部側」と命名する。
【００３０】
樹脂層１１の抜け穴１２の開口部はＩＣチップ８上部にある補強板９Ａ、９Ｂの大きさによりに合わせる必要がある。以下、例を挙げて説明する。仮に補強板９Ａ、９Ｂは円形でそのサイズはφ７とした場合、抜け穴１２の開口部直径は補強板の９Ａ、９Ｂの直径と比較して、同じか、１ｍｍ以下でより大きい、すなわちφ７〜φ８とすることが望ましい。補強板９Ａ、９Ｂの横には封止剤が出ているため、横から出ている封止剤の分まで考えると抜け穴は大きめに作ることが望ましいからである。
【００３１】
上記は補強板９Ａ、９Ｂがφ７の場合の例であったが、補強板の大きさが変わる場合には上記と同じように抜け穴１２の開口部サイズを変更することにより容易に対応できる。
【００３２】
樹脂層１１の形状については、例えば図２の１１に示すようにアンテナモジュール２上に導入する。ここで樹脂層１１の一辺の長さがアンテナモジュール２の短辺と同じ長さで、且つ平行に設置する。樹脂層１１の一辺の長さがアンテナモジュール２の短辺よりも短い場合、図２０のように段差１４が生じる。リライト印字をする際にカードを導入する方向は矢印Ａのようになっており、段差１４の部分で印字抜けや印字カスレが起こってしまう。
【００３３】
樹脂層１１のもう一辺の長さはｈであるが、ＩＣチップの周辺を完全に覆うように設置する長さとする。よって図３に示すようにｈが図２の場合により大であってもよい。図４のように長さｈがアンテナモジュール２の長辺の長さと同じであっても問題ない。必要に応じて適宜選択すればよい。
【００３４】
接着材料層３は、接着剤を硬化させてなるもので、ＩＣモジュール２を封止すると同時に、表裏の外装シート材４Ａ，４Ｂ間を接着している。本実施の形態では、接着材料層３として、引張りせん断接着強さが７Ｎ／ｍｍ2 以下、硬化収縮率が３％以下のものが用いられている。
【００３５】
接着剤としては、公知の熱硬化型樹脂、紫外線硬化型樹脂等を用いることができる。本実施の形態では、熱硬化型樹脂が用いられ、具体的には、フェノール樹脂、エポキシ樹脂、ポリウレタン硬化型樹脂、尿素樹脂、メラミン樹脂、アクリル系反応樹脂、ポリエステル樹脂とポリイソシアネートプレポリマーの混合物、ポリエステルポリオールとポリイソシアネートとの混合物、ウレタンとポリイソシアネートとの混合物などが挙げられる。
【００３６】
接着材料層３は、本実施の形態では２液性のエポキシ系接着剤を硬化させて形成される。２液性のエポキシ系接着剤は、一般的に、エポキシ基を含有する化合物（主剤）と、アミン類や酸無水物を含有する硬化剤を混ぜ合わせ、硬化反応によって接着する接着剤をいう。
【００３７】
エポキシ基を含有する化合物には、ビスフェノールＡ型、水添ビスフェノールＡ型、ノボラック型、ビスフェノールＦ型、ブロム化エポキシ樹脂、環式脂肪族エポキシ樹脂、グリシジルアミン系樹脂、グリシジルエステル系樹脂などがある。
【００３８】
一方、アミン類や酸無水物を含有する硬化剤には、脂肪族第１・第２アミン（トリエチレンテトラミン、ジプロピルトリアミン等）、脂肪族第３アミン（トリエタノールアミン、脂肪族第１・第２アミンとエポキシの反応生成物等）、脂肪族ポリアミン（ジエチレントリアミン、テトラエチレンペンタミン、ビス（ヘキサメチレン）トリアミン等）、脂肪族アミン（メタフェニレンジアミン、ジアミノジフェニルメタン、ジアミノジフェニルスルフォン等）、アミンアダクド（ポリアミンとエポキシ基との反応生成物等）、芳香族酸無水物（無水トリメリット酸、無水ピロメリット酸等）、ジシアンジアミド及びその誘導体、イミダゾール類等、チオール類が挙げられる。
【００３９】
一方、外装シート材４Ａ，４Ｂは、ポリイミド、ポリエステル、ポリエチレンテレフタレート、ポリエチレンナフタレートなどのポリエステル類、プロピレン等のポリオレフィン類、セルローストリアセテート、セルロースジアセテート等のセルロース類、アクリロニトリル−ブタジエン−スチレン樹脂、アクリロニトリル−スチレン樹脂、ポリスチレン、ポリアクリロニトリル、ポリアクリル酸メチル、ポリメチルメタクリレート、ポリアクリル酸エチル、ポリエチルメタクリレート、酢酸ビニル、ポリビニルアルコール等のビニル系樹脂、ポリカーボネート類等の単体、または混合物などを用いることができる。
【００４０】
外装シート材４Ａ，４Ｂは、文字や絵柄等が印刷された印刷シートとして用いることができる。外装シート材４Ａ，４Ｂに対する文字や絵柄等の印刷は、オフセット印刷法、スクリーン印刷法、グラビア印刷法等の公知の印刷法が適用可能である。
【００４１】
外装シート材４Ａ，４Ｂは、その外側表面にリライト層（可逆性感熱記録層）（図１）が設けられたリライトシートＲで構成することができる。本実施の形態では、外装シート材４Ａ側を上記リライトシートＲで構成している。このリライトシートは、例えば、ポリエチレンテレフタラートフィルムと、着色層と、可逆性感熱記録層と、透明保護層とから構成されている。
【００４２】
この感熱記録層は、樹脂母材（マトリクス）に分散された有機低分子物質の結晶状態の変化によって白濁・透明が可逆的に変化する高分子／低分子タイプと、樹脂母材に分散された電子供与呈色性化合物と電子受容性化合物との間の可逆的な発色反応を利用した熱発色性組成物であるロイコ化合物タイプの何れかを選択し使用することができる。感熱記録層は印刷、コーティング等により膜厚４μｍ〜２０μｍ程度に設けることができる。
【００４３】
高分子／低分子タイプの感熱性記録層中に分散される有機低分子物質としては、脂肪酸、脂肪酸誘導体または脂環式有機酸が挙げられる。更に詳しくは、飽和または不飽和のもの、あるいはジカルボン酸、ミリスチン酸、ペンタデカン酸、パルミチル酸、ヘプタデカン酸、ステアリン酸、ナノデカン酸、アラキン酸、ベヘン酸、リグノセリン酸、セロチン酸、モンタン酸、メリシン酸等が挙げられ、また、不飽和脂肪酸の具体例としては、オレイン酸、エライジン酸、リノール酸、ソルビン酸、ステアロール酸等が挙げられる。なお、脂肪酸、脂肪酸誘導体または脂環式有機酸はこれらのものに限定されるものではなく、かつ、これらの内の一種類または二種類以上を混合させて適用することも可能である。
【００４４】
また、用いられる樹脂母材としては、アクリル系樹脂、ウレタン系樹脂、ポリエステル系樹脂、セルロースアセテート系樹脂、ニトロセルロース系樹脂、塩化ビニル系樹脂、酢酸ビニル系樹脂の単独、混合あるいは共重合物が用いられる。一方、可逆性感熱記録層の透明化温度範囲を制御するため、樹脂の可逆剤、高沸点溶剤等を添加することができる。更に、可逆性感熱記録層の繰り返し印字消去耐性を向上させるため、樹脂母材に対応した三次元架橋する硬化剤、架橋剤等を添加することができる。
【００４５】
一方、ロイコ化合物タイプは、樹脂母材中に分散されたロイコ化合物と顕減色剤の可逆的な発色反応を利用した熱発色性組成物で、印刷法、コーティング法などにより膜厚４μｍ〜２０μｍ程度に設けることができる。感熱記録層中に用いられる通常無色ないし淡色のロイコ化合物としては一般的に感圧記録紙、感熱記録紙、感光記録紙、通電感熱記録紙、感熱転写紙等に用いられるものに代表され、ラクトン、サルトン、スピロピラン等の部分骨格を有するキサンテン、スピロピラン、ラクトン、フルオラン、サルトン系等が用いられるが、特に制限されるものではない。
【００４６】
ロイコ化合物の具体例としては、３，３−ビス（ｐ−ジメチルアミノフェニル）−６−ジメチルアミノフタリド、３，３−ビス（ｐ−ジメチルアミノフェニル）フタリド、３，３−ビス（１，２−ジメチルインドール−３−イル）−６−ジメチルアミノフタリド、３−ジメチルアミノ−６−クロロ−７−メチルフルオラン、３，３−ビス（９−エチルカルバゾール−３−イル−５）−ジメチルアミノフタリド、３−ジメチルアミノ−７−ジベンジルアミノフルオラン、３−ジエチルアミノ−７−クロロフルオラン、３−ジエチルアミノ−６−メチル−７−アニリノフルオラン、３−ピペリジノ−６−メチル−７−アニリノフルオラン、３−ジブチルアミノ−６−メチル−７−アニリノフルオラン、３−（ｎ−エチル−ｎ−ニトリル）アミノ−６−メチル−７−アニリノフルオラン、３−ジブチルアミノ−６−メチル−７−アニリノフルオラン、３−（ｎ−エチル−ｎ−テトラヒドロフリル）アミノ−６−メチル−７−アニリノフルオラン等が挙げられ、単独または混合して用いられる。
【００４７】
また、顕減色剤は、熱エネルギの作用によりプロトンを可逆的に放出してロイコ化合物に対し発色作用と消色作用を併せ持つ化合物である。すなわち、フェノール性水酸基またはカルボキシル基からなる酸性基とアミノ基からなる塩基性基の双方を有し、熱エネルギの違いにより酸性または塩基性となって上記ロイコ化合物を発色、消色させるものである。塩基性基は官能基として存在していてもよいし、化合物の一部として存在していてもよい。
【００４８】
また、顕減色剤は酸性基、あるいは塩基性基の何れか一方の官能基を有する顕減色剤は、例えば、アミノ安息香酸、ｏ−アミノ安息香酸、４−アミノ−３−メチル安息香酸、３−アミノ−４−メチル安息香酸、２−アミノ−５−エチル安息香酸、３−アミノ−４−ブチル安息香酸、４−アミノ−３−メトキシ安息香酸、３−アミノ−４−エトキシ安息香酸、２−アミノ−５−クロロ安息香酸、４−アミノ−３−ブロモ安息香酸、２−アミノ−２−ニトロ安息香酸、４−アミノ−３−ニトロ安息香酸、３−アミノ−４−ニトリル安息香酸、アミノサリチル酸、ジアミノ安息香酸、２−メチル−５−アミノナフトエ酸、３−エチル−４−アミノナフトエ酸、ニコチン酸、イソニコチン酸、２−メチルニコチン酸、６−クロロニコチン酸等がある。また、塩基性基を塩化合物の一部として有するものには、フェノール性水酸基またはカルボキシル基を有する化合物とアミノ基を有する化合物の塩または錯塩であり、例えば、ヒドロキシ安息香酸類、ヒドロキシサリチル酸類、没食子酸類、ビスフェノール酢酸等の酸と、脂肪族アミン類、フェニルアルキルアミン類、トリアリルアルキルアミン類等の塩基との塩または錯塩が挙げられる。
【００４９】
この具体例としては、ｐ−ヒドロキシ安息香酸−アルキルアミン塩、ｐ−ヒドロキシ安息香酸−フェニルアルキルアミン塩、ｍ−ヒドロキシ安息香酸−アルキルアミン塩、ｐ−ヒドロキシ安息香酸メチル−アルキルアミン塩、ｐ−ヒドロキシ安息香酸ステアリル−アルキルアミン塩、ビスフェノール酢酸−アルキルアミン、ビスフェノール酢酸オクチル−アルキルアミン塩等が挙げられ、単独または混合して用いられる。なお、ロイコ化合物及び顕減色剤はこれらのものに限定されるものではなく、これらの内の一種類又は二種類以上を混合させて適用することも可能である。
【００５０】
そして、用いられる樹脂母材としては、アクリル系樹脂、ポリエステル系樹脂、ポリウレタン系樹脂、ポリウレア、メラミン、ポリカーボネート、ポリアミド、ポリビニルピロリドン、ポリビニルアルコール、ポリ塩化ビニル、ポリビニルブチラール等の樹脂の単独、混合または共重合体が用いられる。更に、可逆性感熱記録層の繰り返し印字消去耐性を向上するため、樹脂母材に対応した三次元架橋する硬化剤、架橋剤などを添加することができる。更に、耐性を向上させるためにロイコ化合物と比較的相溶性の高い紫外線吸収剤を添加することができる。
【００５１】
図６は本発明の第１の実施の形態によるＩＣカードにおける樹脂層１１に形成した抜け穴１２の開口部１２ａとＩＣチップＱの上方の補強板９Ａとの関係を示すものである。
【００５２】
図７は本発明の第２の実施の形態によるＩＣカードにおける樹脂層１１に形成した抜け穴1２'の開口部１２'ａに露出しているＩＣチップＱの上方の補強板９Ａ'との関係を示すものである。
【００５３】
図８は本発明の第２の実施の形態におけるＩＣカードの断面図であるが、上述したようにＩＣチップＱを囲繞するように樹脂層１１に形成した抜け穴1２'の開口部１２'ａが正方形である場合である。
【００５４】
図９は図２と同様にＩＣチップの樹脂層１１の上面に沿った横断面図であるが、第１の実施の形態の図２に対応するもので抜け穴１２'の開口部１２'ａは正方形である。その他は、第１の実施の形態と同様である。
【００５５】
図１０、図１１は第１変形例及び第２変形例を示し、アンテナモジュール２の長辺に沿った長さを変えた例を示すものである。
【００５６】
図１２は本発明の第３の実施の形態によるＩＣカードの縦断面図であり、この場合にはアンテナモジュール２の下面側、すなわちＩＣチップＱのチップ本体８の非実装側、すなわち補強部側に樹脂層１１'を導入し、かつ、リライト層Ｒを下面に形成した場合を示す。
【００５７】
図１３では抜け穴１２の円形の開口部１２ａが明示されている。その他は上記実施の形態と同様である。
【００５８】
図１４、図１５は、樹脂層１１'のアンテナモジュール２の長辺に沿う長さを変えた例（第１、第２変形例）を示している。
【００５９】
図１６は、本願の第４の実施形態によるＩＣカードの縦断面図である。抜け穴の開口部１２ａを正方形とした場合である。その他は全く上記実施の形態と同様である。
【００６０】
図１８、図１９は第１、第２変形例を示し、アンテナモジュールの長辺に沿う樹脂層１１'の長さを変えた場合を示している。
【実施例】
【００６１】
以下、本発明の実施例について説明する。ここでは円形の補強板９Ａ、９Ｂを用いた。
【００６２】
厚み５０μｍのＰＥＮ基材に両面にＡＬを用いて厚み３０μｍのアンテナコイルとコンデンサー部を導入したアンテナモジュール２に、厚み１７５μｍ、４ｍｍ角のＩＣチップ８をフリップチップボンディングにより接続した。その後封止剤、補強板９Ａ、９Ｂを用いてＩＣチップ８の封止を行った。ＩＣチップ本体非実装面１３Ｂについても封止剤、補強板を用いて封止を行った。図５におけるＡ〜Ｃ、Ｅ，Ｆの厚みはそれぞれＡ＝１７５μｍ、Ｂ＝５０μｍ、Ｃ＝５０μｍ、Ｅ＝５０μｍ、Ｆ＝５０μｍとなった。
【００６３】
カード化する際の接着剤は引張りせん断接着強さ４．５Ｎ／ｍｍ2 のエポキシを用いて行った。樹脂層１１、１１'の材質は延伸ポリエチレンテレフタラートを用いた。アンテナモジュールへの樹脂層１１、１１'の接着は前記エポキシ樹脂を用いてカード化前に接着を行った。樹脂層１１、１１'の厚み、樹脂層１１、１１'の抜け穴開口部１２ａ、１２'ａの形状、樹脂層の設置面（ＩＣチップ実装面側かＩＣチップ非実装面側）条件を各々振ってカード化を行った。リライト性評価は、リライト層の印字のカスレの有無を主要観点として○、×の２段階評価とした。すなわち、カスレの無いものを○、カスレのあるものを×とした。
【００６４】
表１〜表３は樹脂層をＩＣチップ実装面側に設置した場合の実施例、比較例である。
【００６５】
表１は樹脂層の厚みを変更した場合である。実施例１では、Ａ＋Ｂ＋Ｃの厚みは２７５μｍである。請求項１記載の（Ａ＋Ｂ＋Ｃ）≧Ｄ≧（Ａ＋Ｂ＋Ｃ）×０．７を満たす厚みは、２７５μｍ≧Ｄ≧１９２．５μｍである。従って、実施例２、３でもこの条件内である。比較例１のように樹脂層が薄すぎる場合、チップ部周辺に印字カスレが発生してしまう。比較例２のように厚すぎた場合はチップ部上部が逆にへこむことになり、チップ上部が印字抜けすることになる。
【００６６】
【表１】
2007058817.tif 000003
【００６７】
表２は樹脂層の形状を比較したものである。比較例４のように樹脂層をＩＣチップ部周辺だけに設置した場合は、図２０の樹脂層１１とアンテナモジュール２の境界１４の部分で印字抜けが発生する。比較例５記載のようにＩＣチップ部全体を覆わない場合にはＩＣチップ部周辺で印字抜けが発生する。
【００６８】
【表２】
2007058817.tif 000004
【００６９】
表３は抜け穴の開口部径を比較した場合である。比較例６のように抜け穴開口部１２ａの径がφ６と小さすぎた場合にはＩＣチップ部周辺が盛り上がるために印字抜けが発生する。逆に比較例７のように抜け穴開口部が大きすぎるとＩＣチップ部の周りに凹みが発生し印字抜けが発生することになる。
【００７０】
【表３】
2007058817.tif 000005
【００７１】
表４〜表６は樹脂層をＩＣチップ本体非実装面側に設置した場合の実施例、比較例である。
【００７２】
表４は樹脂層の厚みを変更した場合である。Ｅ＋Ｆの厚みは１００μｍである。請求項２記載の（Ｅ＋Ｆ）≧Ｄ≧（Ｅ＋Ｆ）×０．７を満たす厚みは、１００μｍ≧Ｄ≧７０μｍである。比較例１１のように樹脂層が薄すぎる場合、チップ部周辺に印字カスレが発生してしまう。比較例１２のように厚すぎた場合はチップ部上部が逆にへこむことになり、チップ上部が印字抜けすることになる。
【００７３】
【表４】
2007058817.tif 000006
【００７４】
表５は樹脂層の形状を比較したものである。比較例１３のように樹脂層をＩＣチップ部周辺だけに設置した場合は、図２２の樹脂層１１'とアンテナモジュール２の境界１４の部分で印字抜けが発生する。比較例１４記載のようにＩＣチップ部全体を覆わない場合にはＩＣチップ部周辺で印字抜けが発生する。
【００７５】
【表５】
2007058817.tif 000007
【００７６】
表６は抜け穴の開口部径を比較した場合である。比較例１５のように抜け穴の開口部径がφ６と小さすぎた場合にはＩＣチップ部周辺が盛り上がるために印字抜けが発生する。逆に比較例１６のように抜け穴が大きすぎるとＩＣチップ部の周りに凹みが発生し印字抜けが発生することになる。
【００７７】
【表６】
2007058817.tif 000008
【００７８】
次に補強板として正方形の形状をした補強板９Ａ'、９Ｂ'を用いた場合の実施例を示す。
【００７９】
厚み５０μｍのＰＥＮ基材に両面にＡＬを用いて厚み３０μｍのアンテナコイルとコンデンサー部を導入したアンテナモジュールに、厚み１７５μｍ、４ｍｍ角のＩＣチップ８をフリップチップボンディングにより接続した。その後、封止剤、補強板を用いてＩＣチップの封止を行った。ＩＣチップ非実装面についても封止剤、補強板を用いて封止を行った。図５におけるＡ〜Ｃ、Ｅ，Ｆの厚みはそれぞれＡ＝１７５μｍ、Ｂ＝５０μｍ、Ｃ＝５０μｍ、Ｅ＝５０μｍ、Ｆ＝５０μｍとなった。図９にアンテナモジュールの外観を示す。図９は補強板の形状以外は図２と同じである。
【００８０】
この実施例は、補強板以外は全て同じ構造でアンテナモジュール及びカードを試作する。
【００８１】
カード化する際の接着剤は引張りせん断接着強さ４．５Ｎ／ｍｍ2 のエポキシを用いて行った。樹脂層の材質は延伸ポリエチレンテレフタラートを用いた。アンテナモジュールへの樹脂層の接着は前記エポキシ樹脂を用いてカード化前に接着を行った。樹脂層の厚み、樹脂層の抜け穴の開口部形状、樹脂層の設置面（ＩＣチップ実装面側かＩＣチップ非実装面側）条件を各々振ってカード化を行った。リライト性評価は、リライト層Ｒの印字のカスレの有無を主要観点として○、×の２段階評価とした。すなわち、カスレの無いものを○、カスレのあるものを×とした。
【００８２】
表７〜表９は樹脂層をＩＣチップ実装面側に設置した場合の実施例、比較例である。
【００８３】
表７は樹脂層の厚みを変更した場合である。Ａ＋Ｂ＋Ｃの厚みは２７５μｍである。請求項１記載の（Ａ＋Ｂ＋Ｃ）≧Ｄ≧（Ａ＋Ｂ＋Ｃ）×０．７を満たす厚みは、２７５μｍ≧Ｄ≧１９２．５μｍである。比較例２１のように樹脂層が薄すぎる場合、チップ部周辺に印字カスレが発生してしまう。比較例２２のように厚すぎた場合はチップ部上部が逆にへこむことになり、チップ上部が印字抜けすることになる。
【００８４】
【表７】
2007058817.tif 000009
【００８５】
表８は樹脂層の形状を比較したものである。比較例２４のように樹脂層をＩＣチップ部周辺だけに設置した場合は、図２３の樹脂層とアンテナモジュールの境界１４の部分で印字抜けが発生する。比較例２５記載のようにＩＣチップ部全体を覆わない場合にはＩＣチップ部周辺で印字抜けが発生する。
【００８６】
【表８】
2007058817.tif 000010
【００８７】
表９は抜け穴の開口部径を比較した場合である。比較例２６のように抜け穴の開口部径が６ｍｍ角と小さすぎた場合にはＩＣチップ部周辺が盛り上がるために印字抜けが発生する。逆に比較例２７のように抜け穴が１０ｍｍ角と大きすぎるとＩＣチップ部の周りに凹みが発生し印字抜けが発生することになる。
【００８８】
【表９】
2007058817.tif 000011
【００８９】
表１０〜表１２は樹脂層をＩＣチップ非実装面側に設置した場合の実施例、比較例である。
【００９０】
表１０は樹脂層の厚みを変更した場合である。Ｅ＋Ｆの厚みは１００μｍである。請求項２記載の（Ｅ＋Ｆ）≧Ｄ≧（Ｅ＋Ｆ）×０．７を満たす厚みは、１００μｍ≧Ｄ≧７０μｍである。比較例３１のように樹脂層が薄すぎる場合、チップ部周辺に印字カスレが発生してしまう。比較例３２のように厚すぎた場合はチップ部上部が逆にへこむことになり、チップ上部が印字抜けすることになる。
【００９１】
【表１０】
2007058817.tif 000012
【００９２】
表１１は樹脂層の形状を比較したものである。比較例３３のように樹脂層をＩＣチップ部周辺だけに設置した場合は、図２６の樹脂層とアンテナモジュールの境界１４の部分で印字抜けが発生する。比較例３４記載のようにＩＣチップ部全体を覆わない場合にはＩＣチップ部周辺で印字抜けが発生する。
【００９３】
【表１１】
2007058817.tif 000013
【００９４】
表１２は抜け穴の開口部径を比較した場合である。比較例３５のように抜け穴の開口部径が６ｍｍ角と小さすぎた場合にはＩＣチップ部周辺が盛り上がるために印字抜けが発生する。逆に比較例３６のように抜け穴径が１０ｍｍ角と大きすぎるとＩＣチップ部の周りに凹みが発生し印字抜けが発生することになる。
【００９５】
【表１２】
2007058817.tif 000014
【００９６】
以上、本発明の実施の形態及び実施例について説明したが、勿論、本発明はこれらに限定されることなく本発明の技術的思想に基づいて種々の変形が可能である。
【００９７】
例えば、以上の本発明の実施の形態ではアンテナモジュール２の一方側にＩＣチップを囲繞する樹脂層を設けたが、他方側にも樹脂層を設けてもよい。この場合、印刷されるリライト層を両側に形成してもよく、印刷される側は任意に選択するようにしてもよい。
【００９８】
また、以上の発明の実施の形態ではアンテナモジュール２の長辺方向には、図２、図３及び図４で示すように３通りの長さを示したが、勿論これに限ることなく、ＩＣチップＱを包含するだけの長さであればよい。
【００９９】
また、以上の実施の形態で説明した接着材料層の材料や樹脂層の材料については上述したものに限ることなく、他の材質も適用可能である。
【０１００】
また、樹脂層１１をアンテナモジュール２に接着するのに別途、接着剤を用いたが樹脂層の材質によっては、その接着剤を省略することができる。
【０１０１】
更に、以上の実施の形態ではＩＣチップＱのチップ本体を含むチップ本体側及びアンテナモジュールの下方に存在する補強部側のうち少なくともリライト層側には樹脂層を設けて上述のようなＡ、Ｂ、Ｃ、Ｄ、Ｅ、Ｆ間に請求項に記載した条件を満足するように樹脂層厚みＤ、Ｅを設定したが、場合によっては補強部側のＥすなわち、封止剤としての接着剤の層はほとんど０（零）であってもよい。すなわち、アンテナモジュールの下面に接着剤を薄く塗布し、これに補強板９Ｂを固定させるような構造にも本発明は適用可能である。この場合にはＥがほぼ０（零）となるが、本発明の適用範囲である。
【図面の簡単な説明】
【０１０２】
【図１】本発明の第１の実施の形態によるＩＣカードの断面図。
【図２】図１における２−２線方向の横断面図。
【図３】第１変形例を示す横断面図。
【図４】第２変形例を示す横断面図。
【図５】ＩＣチップの約半部の断面図。
【図６】ＩＣチップの補強板が円形である場合の抜け穴開口部との関係を示す平面図。
【図７】補強板が正方形である場合の抜け穴開口部との関係を示す平面図。
【図８】本発明の第２の実施形態によるＩＣカードの断面図。
【図９】図８における横断面図。
【図１０】第１変形例を示す横断面図。
【図１１】第２変形例を示す横断面図。
【図１２】本発明の第３の実施形態によるＩＣカードの断面図。
【図１３】図１２における横断面図。
【図１４】第１変形例を示す横断面図。
【図１５】第２変形例を示す横断面図。
【図１６】本発明の第４の実施形態によるＩＣカードの断面図。
【図１７】図１６における横断面図。
【図１８】第１変形例を示す横断面図。
【図１９】第２変形例を示す横断面図。
【図２０】第４比較例を示す横断面図。
【図２１】第５比較例を示す横断面図。
【図２２】第１３比較例を示す横断面図。
【図２３】第１４比較例を示す横断面図。
【図２４】第２４比較例を示す横断面図。
【図２５】第２５比較例を示す横断面図。
【図２６】第３３比較例を示す横断面図。
【図２７】第３４比較例を示す横断面図。
【図２８】従来例のＩＣカードの断面図。
【図２９】アンテナモジュールの平面図
【図３０】ＩＣチップの断面図である。
【符号の説明】
【０１０３】
２・・・アンテナモジュール、４Ａ、４Ｂ・・・外装シート材、８・・・ＩＣチップ、９Ａ、９Ｂ、９Ａ'、９Ｂ'・・・補強板、１０、１０'・・・封止剤、１１、１１'・・・樹脂層、１２、１２'・・・抜け穴、１２ａ、１２ａ'・・・開口部、Ｒ・・・リライト層（可逆性感熱記録層）。
【図１】
2007058817.tif 000015
【図２】
2007058817.tif 000016
【図３】
2007058817.tif 000017
【図４】
2007058817.tif 000018
【図５】
2007058817.tif 000019
【図６】
2007058817.tif 000020
【図７】
2007058817.tif 000021
【図８】
2007058817.tif 000022
【図９】
2007058817.tif 000023
【図１０】
2007058817.tif 000024
【図１１】
2007058817.tif 000025
【図１２】
2007058817.tif 000026
【図１３】
2007058817.tif 000027
【図１４】
2007058817.tif 000028
【図１５】
2007058817.tif 000029
【図１６】
2007058817.tif 000030
【図１７】
2007058817.tif 000031
【図１８】
2007058817.tif 000032
【図１９】
2007058817.tif 000033
【図２０】
2007058817.tif 000034
【図２１】
2007058817.tif 000035
【図２２】
2007058817.tif 000036
【図２３】
2007058817.tif 000037
【図２４】
2007058817.tif 000038
【図２５】
2007058817.tif 000039
【図２６】
2007058817.tif 000040
【図２７】
2007058817.tif 000041
【図２８】
2007058817.tif 000042
【図２９】
2007058817.tif 000043
【図３０】
2007058817.tif 000044